(57)【要約】【課題】ポリオレフィン物品を提供すること。【解決手段】有核ポリマー状物質含有組成物から作られる造形品の寸法安定性を改善するための方法であって、該方法は前記ポリマー状物質にポリヒドロキシ−（炭素原子数２ないし２０のアルカン）の二価金属アルコラートを造形前に加えることを含む。【選択図】なし【特許請求の範囲】
【請求項１】
有核ポリマー状物質含有組成物から作られる造形品の寸法安定性を改善するための方法であって、前記ポリマー状物質にポリヒドロキシ−（炭素原子数２ないし２０のアルカン）の二価金属アルコラートを造形前に加えることを含む方法。
【請求項２】
前記二価金属が、亜鉛、カルシウム、コバルト、ホウ素、マンガン、鉄、マグネシウム、チタニウム又は銅である、請求項１に記載の方法。
【請求項３】
前記ポリヒドロキシ−（炭素原子数２ないし２０のアルカン）が、エチレングリコール（＝１，２−エタンジオール）又はグリセロール（＝１，２，３−プロパントリオール）である、請求項１に記載の方法。
【請求項４】
前記アルコラートが亜鉛グリセロラートである、請求項１に記載の方法。
【請求項５】
前記ポリマー状物質の質量に対して、０．０１％ないし５％のアルコラートが添加される、請求項１に記載の方法。
【請求項６】
前記ポリマー状物質がポリオレフィンである、請求項１に記載の方法。
【請求項７】
前記ポリマー状物質がポリプロピレンホモポリマー又はポリプロピレンコポリマーである、請求項１に記載の方法。
【請求項８】
１種以上の慣用の添加剤が付加的にポリマー状物質に造形前に添加される、請求項１に記載の方法。
【請求項９】
有機顔料が付加的にポリマー状物質に造形前に添加される、請求項１に記載の方法。
【請求項１０】
前記造形が成形又は熱成形によって行われる、請求項１に記載の方法。
【請求項１１】
前記造形品が、シート、繊維、形材、配管、瓶、タンク又は容器である、請求項１に記載の方法。
【請求項１２】
前記造形品が、枠組箱、電気器具、台所用品、食品容器、飲料用瓶、庭用備品、洗濯機部品及び自動車部品である、請求項１に記載の方法。
【請求項１３】
有核ポリマー状物質含有組成物から作られる造形品の寸法安定性を改善するためのポリヒドロキシ−（炭素原子数２ないし２０のアルカン）の二価金属アルコラートの使用。
【発明の詳細な説明】
【技術分野】
【０００１】
本発明は、有核ポリマー状物質含有組成物から作られる造形品の寸法安定性を改善するための方法に関する。
【背景技術】
【０００２】
核剤を含有するポリマー状物質、特にポリオレフィンは、核剤なしの同じポリマー状物質と比べて非常に速い速度で結晶化し得る。より高い温度でのそのような結晶化は、製造サイクル時間を減少し、及び例えば剛性と耐衝撃性の間の釣り合いのような物理的性質において様々な改善をもたらす。
【発明の開示】
【発明が解決しようとする課題】
【０００３】
核剤並びに他の添加剤、例えば特定の有機顔料は、加工（特に加工処理又は熱成形）の間又はその後に造形品のかなりの反りを引き起こし得る。異方性収縮は、最終物品の反りひいては寸法変形の原因となる。
【課題を解決するための手段】
【０００４】
本発明は、特に有核ポリマー状物質含有組成物から作られる造形品の寸法安定性を改善するための方法に関するものであって、該方法は、前記ポリマー状物質にポリヒドロキシ−（炭素原子数２ないし２０のアルカン）の二価金属アルコラートを造形前に加えることを含む。
【発明を実施するための最良の形態】
【０００５】
ポリヒドロキシ−（炭素原子数２ないし２０のアルカン）の二価金属アルコラートは、他の既知の核剤よりもより良い造形品の寸法安定性をもたらす核剤である。
ポリマー状物質の例は下記の通りである：
１．モノオレフィン及びジオレフィンのポリマー、例えばポリプロピレン、ポリイソブチレン、ポリブテ−１−エン、ポリ−４−メチルペンテ−１−エン、ポリビニルシクロへキサン、ポリイソプレン又はポリブタジエン、並びにシクロオレフィン、例えばシクロペンテンまたはノルボルネンのポリマー、ポリエチレン（所望により架橋し得る）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロへキサンコポリマー、エチレン／シクロオレフィンコポリマー（例えば、ＣＯＣのようなエチレン／ノルボルネン）、１−オレフィンがその場で生じるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチ
レン／アルキルメタクリレートコポリマー、エチレン／酢酸ビニルコポリマー又はエチレン／アクリル酸コポリマー及びそれらの塩（アイオノマー）並びにエチレンとプロピレンおよびヘキサジエン、ジシクロペンタジエンまたはエチリデン−ノルボルネンのようなジエンとのターポリマー、およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
４．水素化改質剤（例えば粘着剤）及びポリアルキレンとスターチの混合物を含む炭化水素樹脂（例えば炭素原子数５ないし９）。
【０００６】
ポリマー状物質は、好ましくはポリオレフィン、特にポリプロピレンホモポリマー又はポリプロピレンコポリマーである。熱可塑性ポリオレフィン（ＴＰＯ）もまた興味深い。熱可塑性ポリオレフィンは、例えばポリプロピレン（ＰＰ）、エチレンプロピレンゴム（ＥＰＲ）もしくはエチレンプロピレンジエンモノマーゴム（ＥＰＤＭ）のゴム強化ポリマーブレンド又はプラストマーである。
二価金属は、例えば亜鉛、カルシウム、コバルト、ホウ素、マンガン、鉄、マグネシウム、チタニウム又は銅である。
ポリヒドロキシ−（炭素原子数２ないし２０のアルカン）は、好ましくはポリヒドロキシ−（炭素原子数２ないし１０のアルカン）、特にエチレングリコール（＝１，２−エタンジオール）又はグリセロール（＝１，２，３−プロパントリオール）である。
好ましい態様によると、アルコラートは好ましくは亜鉛グリセロラート（ｚｉｎｃ  ｇｌｙｃｅｒｏｌａｔｅ）である。
二価金属アルコラートは、モノマー性、オリゴマー性又はポリマー性、特にポリマー性であり得る。
金属アルコラートは、好ましくは例えば、参照により本明細書に組み込まれている米国特許出願公開第５，４７５，１２３号明細書において記載されるような亜鉛化合物とポリヒドロキシ化合物との反応によって形成されるポリマー状物質である。
アルコラートは、基本的に既知であり、また商業上入手可能であるか、又は例えば米国特許出願公開第５，４７５，１２３号明細書中に記載されるような既知の方法に従い調製され得る。
本発明の好ましい態様によると、ポリマー状物質の質量に対して、０．００１ないし５％、好ましくは０．００１ないし２％、０．００５ないし１％、０．０１ないし１％又は０．０３ないし０．５％のアルコラートが加えられる。
ポリマー状物質に対するアルコラート及び所望により更なる慣用の添加剤の添加は、従来当業者によく知られる標準的な手順によって、例えば慣用のミキサーにおいて所定の成分を混合すること及び一軸スクリュー押出機又は二軸スクリュー押出機等を用いて混合物を溶融及び混練すること、などのような配合によって行われる。
【０００７】
造形品中に存在し得る慣用の添加剤の例は、以下に挙げられる：
１．酸化防止剤
１．１．アルキル化モノフェノール、例えば、２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノ−ル、２−（α−メチルシクロヘキシル）−４，６−ジメチルフェノール、２，６−ジオクタデシル−４−メチルフェノ−ル、２，４，６−トリシクロヘキシルフェノール、２，６−ジ第三ブチル−４−メトキシメチルフェノール、直鎖状または側鎖で分岐鎖状であるノニルフェノール、例えば、２，６−ジノニル−４−メチルフェノール、２，４−ジメチル−６−
（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
１．２．アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
１．３．ヒドロキノンおよびアルキル化ヒドロキノン、例えば、２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒドロキシフェニル）アジペート。
【０００８】
１．４．トコフェロール、例えば、α−トコフェロール、β−トコフェロール、γ−トコフェロール、δ−トコフェロールおよびそれらの混合物（ビタミンＥ）。
１．５．ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
１．６．アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチル−フェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【０００９】
１．７．Ｏ−，Ｎ−およびＳ−ベンジル化合物、例えば、３，５，３’，５’−テトラ第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ第三ブチルベンジルメルカプトアセテート、トリス（３，５−ジ第三ブチル−４−
ヒドロキシベンジル）アミン、ビス（４−第三ブチル−３−ヒドロキシ−２，６−ジメチルベンジル）ジチオテレフタレート、ビス（３，５−ジ第三ブチル−４−ヒドロキシベンジル）スルフィド、イソオクチル−３，５−ジ第三ブチル−４−ヒドロキシベンジルメルカプトアセテート。
１．８．ヒドロキシベンジル化マロネート、例えば、ジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ビス［４−（１，１，３，３−テトラメチルブチル）フェニル］−２，２−ビス（３，５−ジ第三ブチル−４−ヒドロキシベンジル）マロネート。
１．９．芳香族ヒドロキシベンジル化合物、例えば、１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
【００１０】
１．１０．トリアジン化合物、例えば、２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
１．１１．ベンジルホスホネート、例えば、ジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸のモノエチルエステルのカルシウム塩。
１．１２．アシルアミノフェノール、例えば、４−ヒドロキシラウリン酸アニリド、４−ヒドロキシステアリン酸アニリド、オクチルＮ−（３，５−ジ−第三ブチル−４−ヒドロキシフェニル）カルバメート。
【００１１】
１．１３．β−（３，５−ジ第三ブチル−４−ヒドロキシフェニル）プロピオン酸と以下の一価または多価アルコールとのエステル、アルコールの例：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１４．β−（５−第三ブチル−４−ヒドロキシ−３−メチルフェニル）プロピオン酸と以下の一価または多価アルコールとのエステル、アルコールの例：メタノール、エタノール、ｎ−オクタノール、イソオクタノール、オクタデカノール、１，６−ヘキサンジオ
ール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカン。
【００１２】
１．１５．β−（３，５−ジシクロシクロヘキシル−４−ヒドロキシフェニル）プロピオン酸と以下の一価または多価アルコールとのエステル、アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１６．３，５−ジ第三ブチル−４−ヒドロキシフェニル酢酸と以下の一価または多価アルコールとのエステル、アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１７．β−（３，５−ジ第三ブチル−４−ヒドロキシフェニル）プロピオン酸のアミド、例えば、Ｎ，Ｎ’−ビス（３，５−ジ第三ブチル−４−ヒドロキシフェニルプロピオニル）ヘキサメチレンジアミド、Ｎ，Ｎ’−ビス（３，５−ジ第三ブチル−４−ヒドロキシフェニルプロピオニル）トリメチレンジアミド、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド〔ユニロイヤル（Ｕｎｉｒｏｙａｌ）社から提供されるナウガード（登録商標：Ｎａｕｇａｒｄ）  ＸＬ−１〕。
１．１８．アスコルビン酸（ビタミンＣ）
【００１３】
１．１９．アミン系酸化防止剤、例えば、Ｎ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ第二ブチル−ｐ−フェニレンジアミン、ジフェニルアミン、Ｎ−アリルジフェニルアミン、４−イソプロポキシジフェニルアミン、Ｎ−フ
ェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【００１４】
２．紫外線吸収剤および光安定剤
２．１．２−（２’−ヒドロキシフェニル）  ベンゾトリアゾール、例えば、２−（２’−ヒドロキシ−５’−メチルフェニル）ベンゾトリアゾール、２−（３’，５’−ジ第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾ
ールとポリエチレングリコール３００とのエステル交換生成物；次式：［Ｒ−ＣＨ2ＣＨ2−ＣＯＯ−ＣＨ2ＣＨ2−］2  （式中、Ｒは３’−第三ブチル−４’−ヒドロキシ−５’
−２Ｈ−ベンゾトリアゾール−２−イルフェニル基を表わす）で表わされる化合物、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００１５】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
２．３．置換および非置換安息香酸のエステル、例えば、４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ第三ブチルフェニル３，５−ジ第三ブチル−４−ヒドロキシベンゾエート、ヘキサデシル３，５−ジ第三ブチル−４−ヒドロキシベンゾエート、オクタデシル３，５−ジ第三ブチル−４−ヒドロキシベンゾエート、２−メチル−４，６−ジ第三ブチルフェニル３，５−ジ第三ブチル−４−ヒドロキシベンゾエート。
２．４．アクリレート、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートおよびＮ−（β−カルボメトキシ−β−シアノビニル）  −２−メチルインドリン。
２．５．ニッケル化合物、例えば、２，２’−チオビス［４−（１，１，３，３−テトラメチルブチル）フェノール］のニッケル錯体、例えば１：１または１：２錯体であって、ｎ−ブチルアミン、トリエタノールアミン若しくはＮ−シクロヘキシルジエタノールアミンのような付加的な配位子を伴うものまたは伴わないもの、ニッケルジブチルジチオカルバメート；モノアルキルエステル、例えば４−ヒドロキシ−３，５−ジ第三ブチルベンジルホスホン酸のメチル若しくはエチルエステルのニッケル塩；ケトキシム、例えば２−ヒドロキシ−４−メチル−フェニルウンデシルケトキシムのニッケル錯体、１−フェニル−４−ラウロイル−５−ヒドロキシピラゾールのニッケル錯体であって、付加的な配位子を伴うものまたは伴わないもの。
【００１６】
２．６．立体障害性アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ第三ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの線状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ第三ブチルベンジル）マロネート、３−ｎ−オクチル−７，７，９，９−テト
ラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピヘリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペラジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンおよび２，４，６−トリクロロ−１，３，５−トリアジン並びに４−ブチルアミノ−２，２，６，６−テトラメチルピペリジンの縮合物〔ＣＡＳ登録番号１３６５０４−９６−６
〕）；１，６−ヘキサンジアミンおよび２，４，６−トリクロロ−１，３，５−トリアジン並びにＮ，Ｎ−ジブチルアミンおよび４−ブチルアミノ−２，２，６，６−テトラメチルピペリジンの縮合物〔ＣＡＳ登録番号［１９２２６８−６４−７  ］〕；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物。
【００１７】
２．７．オキサミド、例えば、４，４’−ジオクチルオキシオキサニリド、２，２’−ジエトキシオキサニリド、２，２’−ジオクチルオキシ−５，５’−ジ第三ブトキサニリド、２，２’−ジドデシルオキシ−５，５’−ジ第三ブチルオキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリドおよび該化合物と２−エトキシ−２’−エチル−５，４’−ジ第三ブトキサニリドとの混合物、ｏ−およびｐ−メトキシ−二置換オキサニリドの混合物ならびにｏ−およびｐ−エトキシ−二置換オキサニリドの混合物。
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１
，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００１８】
３．金属奪活剤、例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００１９】
４．ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，４−ジクミルフェニル）ペンタエリトリトールジホスフィット、ビス（２，６−ジ第三ブチル−４−メチルフェニル）ペンタエリトリトールジホスフィット、ジイソデシルオキシペンタエリトリトールジホスフィット、ビス（２，４−ジ第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ第三ブチルフェニル）４，４’−ビフェニレンジホスホナイト、６−イソオクチルオキシ−２，４，８，１０−テトラ第三ブチル−１２Ｈ−ジベンズ［ｄ，ｇ］−１，３，２−ジオキサホスホシン、ビス（２，４−ジ第三ブチル−６−メチルフェニル）メチルホスフィット、ビス（２，４−ジ第三ブチル−６−メチルフェニル）エチルホスフィット、６−フルオロ−２，４，８，１０−テトラ第三ブチル−１２−メチル−ジベンズ［ｄ，ｇ］−１，３，２−ジオキサホスホシン、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット、５−ブチル−５−エチル−２−（２，４，６−トリ第三ブチルフェノキシ）−１，３，２−ジオキサホスフィラン。
下記のホスフィットは特に好ましい：
トリス（２，４−ジ第三ブチルフェニル）ホスフィット〔イルガフォス（登録商標：Ｉｒｇａｆｏｓ）  １６８，チバ−ガイギー（Ｃｉｂａ−Ｇｅｉｇｙ）社製〕、トリス（ノニルフェニル）ホスフィット、
【化１】
2008512535.tif 000002
【化２】
2008512535.tif 000003
【化３】
2008512535.tif 000004
【００２０】
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素添加された牛脂アミンから誘導されたＮ，Ｎ−ジアルキルヒドロキシルアミン。
６．ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素添加された牛脂アミンから誘導されたＮ，Ｎ−ジアルキルヒドロキシルアミンから誘導されたニトロン。
７．チオ相乗剤、例えば、ジラウリルチオジプロピオネートまたはジステアリルチオジプロピオネート。
【００２１】
８．過酸化物スカベンジャー、例えば、β−チオジプロピオン酸エステル、例えばラウリル、ステアリル、ミリスチルまたはトリデシルエステル、メルカプトベンズイミダゾールまたは２−メルカプトベンズイミダゾール亜鉛塩、亜鉛ジブチルジチオカルバメート、ジオクタデシルジスルフィド、ペンタエリトリトールテトラキス（β−ドデシルメルカプト）プロピオネート。
９．ポリアミド安定剤、例えば、ヨウ化物および／または燐化合物と組み合わせた銅塩および二価マンガン塩。
１０．塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレエートおよびカリウムパルミテート、アンチモンピロカテコレートまたは亜鉛ピロカテコレート。
１１．核剤、例えば、無機物質、例えばタルク、金属酸化物、例えば、二酸化チタンまたは酸化マグネシウム、好ましくはアルカリ土類金属の燐酸塩、炭酸塩または硫酸塩；有機化合物、例えば、モノ−またはポリカルボン酸およびその塩、例えば、４−第三ブチル安
息香酸、アジピン酸、ジフェニル酢酸、コハク酸ナトリウムまたは安息香酸ナトリウム；ポリマー状化合物、例えばイオン性コポリマー（イオノマー）。特に好ましいものは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【００２２】
１２．充填剤および強化剤、例えば、炭酸カルシウム、珪酸塩、ガラス繊維、ガラス球、アスベスト、タルク、カオリン、雲母、硫酸バリウム、金属酸化物および水酸化物、カーボンブラック、黒鉛、木材粉末、および他の天然物の粉末または繊維、合成繊維。
１２ａ．ナノ複合材料
１３．その他の添加剤、例えば、可塑剤、潤滑剤、乳化剤、顔料、レオロジー添加剤、触媒、流れ調整剤、蛍光増白剤、防炎加工剤、帯電防止剤および発泡剤。
１４．ベンゾフラノンおよびインドリノン、例えば、米国特許第４，３２５，８６３号明細書：米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９明細書または欧州特許出願公開第０５９１１０２明細書に開示されたもの、或いは３−［４−（２−アセトキシエトキシ）フェニル］−５，７−ジ第三ブチルベンゾフラノ−２−オン、５，７−ジ第三ブチル−３−［４−（２−ステアロイルオキシエトキシ）フェニル］ベンゾフラノ−２−オン、３，３’−ビス［５，７−ジ第三ブチル−３−（４−［２−ヒドロキシエトキシ］フェニル）ベンゾフラノ−２−オン］、５，７−ジ第三ブチル−３−（４−エトキシフェニル）ベンゾフラノ−２−オン、３−（４−アセトキシ−３，５−ジメチルフェニル）−５，７−ジ第三ブチルベンゾフラノ−２−オン、３−（３，５−ジメチル−４−ピバロイルオキシフェニル）−５，７−ジ第三ブチルベンゾフラノ−２−オン、３−（３，４−ジメチルフェニル）−５，７−ジ第三ブチルベンゾフラノ−２−オン、３−（２，３−ジメチルフェニル）−５，７−ジ第三ブチルベンゾフラノ−２−オン。
【００２３】
慣用の添加剤に対するアルコラートの質量比は、好ましくは１：１００ないし  １００：１、例えば１：９０ないし９０：１、１：８０  ないし８０：１、１：７０ないし７０：１、１：６０ないし６０：１、１：５０ないし５０：１、１：４０ないし４０：１、１：３０ないし３０：１、１：２０ないし２０：１、１：１０ないし１０：１、１：５ないし５：１、１：４ないし４：１、１：３ないし３：１、１：２ないし２：１又は１：１である。
【００２４】
本発明の好ましい態様によると、ポリマー状物質は付加的に有機顔料を含有する。
造形品の例は、以下である：
Ｉ−1）浮遊具、海洋用途、カヤック及びオール。
Ｉ−２）自動車用途、特にバンパー、ダッシュボード、バッテリー、リア及びフロントライニング、ボンネットの下の成形部品、ハットシェルフ、トランクライニング、室内装飾ライニング、エアバッグカバー、フィッティング用電子成形品（ライト）、ダッシュボード用パン、ヘッドランプガラス、計器パネル、外部ライニング、椅子張り、自動車ライト、ヘッドライト、駐車灯、後灯、停止灯、室内装飾及び外部装飾品；ドアパネル；ガスタンク；前側グレージング；リヤウィンドウ；背もたれ、外部パネル、電線用絶縁体、シール用異形押出し品、クラッディング（ｃｌａｄｄｉｎｇ）、ピラーカバー、シャーシ部品、燃料フィルタ／給油口、燃料ポンプ、燃料タンク、本体側面の成形品、コンバーチブルの屋根、外部ミラー、外部装飾品、締付具／取付具、フロントエンドモジュール、ヒンジ、錠装置、荷台／ルーフラック、加圧／型押部品、シール、側面衝撃防御物、消音材／絶縁体及びサンルーフ。
Ｉ−３）道路交通機器、特に車の付属品、三角警告板、医療容器。
Ｉ−４）備品を含めた航空機、線路、自動車（車、オートバイ）のための機器。
Ｉ−５）宇宙空間用途のための機器、特にロケット及び人工衛星。
Ｉ−６）建築及び設計のための機器、採鉱用途、消音システム（ａｃｏｕｓｔｉｃ  ｑｉｅｔｉｚｅｄ  ｓｙｓｔｅｍｓ）、安全地帯、及びシェルタ。
【００２５】
ＩＩ−１）一般機器、ケース及びカバー、及び電気／電子機器（パーソナルコンピュータ、電話、携帯電話、プリンタ、テレビ受像機、音響及びビデオ機器）、植木鉢、衛生テレビアンテナ（ｓａｔｅｌｌｉｔｅ  ＴＶ  ｂｏｗｌ）及びパネル機器。
ＩＩ−２）スチール又は生地のような他の物質用外被。
ＩＩ−３）電子産業のための機器、特にプラグ用絶縁体、とりわけコンピュータプラグ、電気及び電子部品用ケース、プリント基板、及びチップ、チェックカード又はクレジットカードのような電子データ記憶用材料。
ＩＩ−４）電気機器、特に洗濯機、タンブラー、オーブン（電子レンジ）、食器洗浄機、ミキサー及びアイロン。
ＩＩ−５）電灯カバー（例えば街路灯、ランプシェード）。
ＩＩ−６）ワイヤ及びケーブル用途（半導体、絶縁体及びケーブル外被）。
ＩＩ−７）コンデンサ、冷蔵庫、加熱装置、空気調和機、電子機器の絶縁、半導体、コーヒーメーカー、及び電気掃除機用フォイル。
【００２６】
ＩＩＩ−１）はめば歯車（ギヤ）、スライド継手（ｓｌｉｄｅ  ｆｉｔｔｉｎｇ）、スペーサ、スクリュー、ボルト、ハンドル、及びノブのような工業製品。
ＩＩＩ−２）回転羽根、換気装置及び風車の羽根、ソーラー機器、スイミングプール、スイミングプールカバー、プールライナー、ポンドライナー、押入れ、ワードローブ、隔壁、スラットウォール（ｓｌａｔ  ｗａｌｌｓ）、折れ戸、屋根、シャッター（例えば、ロールシャッター）、取付け金具、配管間の連結部、スリーブ、及びコンベヤベルト。
ＩＩＩ−３）衛生用品、特にシャワー室、便座、カバー、及びシンク。
ＩＩＩ−４）生理用品、特におむつ（乳児、成人の失禁）、婦人衛生用品、シャワーカーテン、ブラシ、マット、タブ、携帯トイレ、歯ブラシ、及び差込み便器。
ＩＩＩ−５）水、汚水及び化学薬品用配管（架橋した又は架橋してない）、ワイヤ及びケーブル保護用配管、気体、油及び下水用配管、側溝、たて樋及び排水系。
ＩＩＩ−６）あらゆる形状の形材（ガラス戸）及び羽目板。
ＩＩＩ−７）ガラス代用品、特に押出プレート、建造物用グレージング（一層、二層又は多層壁）、航空機、学校、押出シート、建築グレージング用ウィンドフィルム、電車、運
搬、衛生用品、及び温室。
ＩＩＩ−８）プレート（壁、まな板（ｃｕｔｔｉｎｇ  ｂｏａｒｄ））、押出被膜（印画紙、テトラパック及び配管塗装）、サイロ、木材代用品、プラスチック木材、複合木材、壁、表面、家具、装飾フォイル、床被覆材（内部及び外部用途）、床板、踏み板（ｄｕｃｋ  ｂｏａｒｄ）、及びタイル。
ＩＩＩ−９）取水及び排水多岐管。
ＩＩＩ−１０）手すり（ｈａｎｄｒａｉｌｓ）、手すり（ｂａｎｉｓｔｅｒｓ）、台所調理台、屋根材料、屋根板、タイル、及び防水布（ｔｕｒｐａｕｌｉｎｓ）。
【００２７】
ＩＶ−１）プレート（壁、まな板（ｃｕｔｔｉｎｇ  ｂｏａｒｄ））、トレイ、人工芝（ａｒｔｉｆｉｃｉａｌ  ｇｒａｓｓ）、人工芝（ａｓｔｒｏｔｕｒｆ）、競技場（運動競技場）用人工被覆材、競技場（運動競技場）用人工床、及びテープ。
ＩＶ−２）連続及び短繊維の織物、繊維（カーペット／衛生用品／ジオテキスタイル／モノフィラメント；フィルタ；雑布（ｗｉｐｅｓ））／カーテン（シェード）／医療用途）、ばら繊維（ガウン／保護服のような用途）、ネット、ロープ、ケーブル、ストリング、コード、スレッド、安全シートベルト、衣服、下着、手袋；ブーツ；長靴、肌着、衣料品、水着、スポーツウェア、傘（パラソル、日除け）、パラシュート、パラグライド、帆、“バルーン−シルク”、キャンプ用品、テント、空気ベッド、日光浴用いす、バルクバッグ、及びバッグ。
ＩＶ−３）屋根、トンネル、廃棄場、池用隔膜、絶縁体、カバー及びシール、廃棄場、壁の屋根材料隔膜（ｗａｌｌｓ  ｒｏｏｆｉｎｇ  ｍｅｍｂｒａｎｅｓ）、ジオメンブレン、スイミングプール、カーテン（シェード）／サンシールド、日除け、キャノピ、壁紙、食品梱包及び包装（軟質及び固体）、医療梱包（軟質及び固体）、エアバッグ／安全ベルト、肘掛け及び頭支え、カーペット、中心コンソール、ダッシュボード、コックピット、ドア、管理コンソールモジュール（ｏｖｅｒｈｅａｄ  ｃｏｎｓｏｌｅ  ｍｏｄｕｌｅ）、ドアトリム、ヘッドライナ、車内灯、車内ミラー、手荷物棚、リアラッゲージカバー、座席、ステアリングコラム、ステアリングホイール、織物、及びトランクトリム。
【００２８】
Ｖ）フィルム（梱包、廃棄、積層、農業及び園芸、温室、マルチ（ｍｕｌｃｈ）、トンネル、貯蔵牧草）、ベールラップ、スイミングプール、ごみ袋、壁紙、ストレッチフィルム、ラフィア（ｒａｆｆｉａ）、脱塩フィルム、バッテリー、及びコネクター。
【００２９】
ＶＩ−1）食品梱包及び包装（軟質及び固体）、ＢＯＰＰ、ＢＯＰＥＴ、瓶。
ＶＩ−２）箱（枠組箱）、ラッゲージ、チェスト、家庭用箱、パレット、棚、トラック、ねじ切り、パック及び缶のような貯蔵システム。
ＶＩ−３）カートリッジ、シリンジ、医療用途、あらゆる輸送のためのコンテナ、ごみ入れ（ｗａｓｔｅ  ｂａｓｋｅｔｓ）及びごみ入れ（ｗａｓｔｅ  ｂｉｎｓ）、ごみ袋、ごみ箱（ｂｉｎ）、ごみ箱（ｄｕｓｔ  ｂｉｎｓ）、ごみ袋用ライナー（ｂｉｎ  ｌｉｎｅｒｓ）、車輪付き大型ごみ入れ（ｗｈｅｅｌｙ  ｂｉｎｓ）、容器一般、水／使用済み水／薬品／気体／油／ガソリン／ディーゼル用タンク；タンクライナー、箱、枠組箱、バッテリーケース、トラフ、ピストン、眼科用途、診断機器、及び医薬品ブリスタ用梱包のような医療機器。
【００３０】
ＶＩＩ−１）押出被膜（写真用紙、テトラパック、配管塗装）、あらゆる種類の家庭用品（例えば器具、魔法瓶／衣類ハンガー）、プラグ、ワイヤ及びケーブル固定金具のような締付具、ジッパー、クロージャー（ｃｌｏｓｕｒｅｓ）、錠、及びスナップ−クロージャー（ｓｎａｐ−ｃｌｏｓｕｒｅｓ）。
ＶＩＩ−２）補助装置、スポーツ及びフィットネス道具、体操マット、スキーブーツ、インラインスケート、スキー、ビッグフット（ｂｉｇ  ｆｏｏｔ）、運動競技表面材（例えば、テニス場）；スクリュー先端部、瓶の先端部及び栓、及び缶のような余暇時間のための物品。
ＶＩＩ−３）家具一般、発泡製品（クッション、衝撃吸収材）、気泡体、スポンジ、ふきん、マット、ガーデンチェア、競技場座席、テーブル、カウチ、玩具、建築キット（板／フィギュア（ｆｉｇｕｒｅｓ）／ボール）、子供の家（ｐｌａｙｈｏｕｓｅ）、滑り台、及び遊び乗り物。
ＶＩＩ−４）光学及び帯磁データ保管用物質。
ＶＩＩ−５）台所用品（食用、飲用、調理用、貯蔵用）。
ＶＩＩ−６）ＣＤ、カセット及びビデオテープ用箱；ＤＶＤ電子物品、あらゆる種類の事務用品（ボールペン、スタンプ及びインクパッド、マウス、棚、トラック（ｔｒａｃｋｓ））、あらゆる体積及び含量のボトル（飲物、洗浄剤、香水を含む化粧品）、及び接着テープ。
ＶＩＩ−７）履き物（靴／靴底）、中敷、スパッツ、接着剤、構造用接着剤、食品箱（果物、野菜、肉、魚）、合成紙、瓶用ラベル、カウチ、人工関節（ヒト）、印刷板（フレキソ印刷）、印刷回路板、ディスプレイ技術。
ＶＩＩ−８）充てんポリマー（タルク、チョーク、チャイナクレー（カオリン）、ウォラストナイト、顔料、カーボンブラック、ＴｉＯ2、マイカ、ナノ複合材料、ドロマイト、
シリケート、ガラス、アスベスト）の機器。
【００３１】
造形品は、好ましくはシート、繊維、形材、配管、瓶、タンク又は容器である。枠組箱、電気器具、台所用品、食品容器、飲料用瓶、庭用備品、洗濯機部品及び自動車部品もまた興味深い。
本発明の好ましい態様によると、造形は成形又は熱成形によって行われる。
前記成形は、特に射出、吹込み、圧縮、回転成形又は押出により行われ、その全てが当技術分野で周知である射出成形が特に好ましい。
【実施例】
【００３２】
下記の実施例は、本発明をより詳細に説明する。全ての部及びパーセンテージは、他に示されない限り質量によって与えられる。
実施例１及び２：
中衝撃性ポリプロピレンコポリマー（２３０℃での溶融流れ速度（ＭＦＲ）＝３５ｇ／１０分及び２．１６ｋｇ；プロファックス  ＳＢ８９１（登録商標））を、高速ミキサー（Ｈｅｎｓｃｈｅｌ  ＦＭ  Ａ１０（ＲＴＭ））中、室温で及び２００ｒｐｍで２分間表１に示される添加剤と混合した。続いて、得られたポリマーを、標準的なバリアスクリュー４６Ｄを有するベルストルフＺＥ（登録商標：Ｂｅｒｓｔｏｒｆｆ）二軸スクリュー押出機において押出した（入口からダイへの形材温度：１５０−１６０−１８０−２００−２１０−２２０−２２０−２２０℃）。
該押出物を、２５０℃及び３０℃の成形温度でミラクロンＦＭ６０（登録商標：Ｍｉｌａｃｒｏｎ  ＦＭ６０）装置で注入によって板に成形した。
収縮及び加工後の緩和の停止のために、得られた板をまず、少なくとも２日間室温で、又は代わりの方法として、９０℃３０分間湯浴中で、そして次に標準大気状態下で２４時間老化させた。
収縮の尺度は下記に定義されるようなΔＬ及びΔＷ値である。
ΔＬ：長さ収縮率％＝[Ｌ（板）−Ｌ（金型）]／Ｌ（金型）×１０００
ΔＷ：幅収縮率％＝[Ｗ（板）−Ｗ（金型）]／Ｗ（金型）×１０００
“金型”は、板を形成するために使用された金属キャビティを意味する。
【００３３】
結果を表１に示す。
【表１】
2008512535.tif 000005
表１に示された結果は、素晴らしいΔＷ値から、亜鉛グリセロラートの存在下、完全な収縮がかなり減少したことを明らかにした。この改善はまた有機顔料が存在する場合も得られる。有機顔料は、反りに影響を及ぼすことが知られている。このように、亜鉛グリセロラートを含有する板は顕著な寸法安定性を有する。
【国際調査報告】
2008512535.tif 000006
2008512535.tif 000007
2008512535.tif 000008